(57)【要約】【課題】発泡剤としてＨＦＣ−２４５ｆａを使用しつつ、その蒸気圧を抑制した硬質ポリウレタンフォーム用ポリオール組成物ならびに硬質ポリウレタンフォームの製造方法を提供する。【解決手段】少なくともポリオール化合物、発泡剤、整泡剤、触媒とを含有し、ポリイソシアネート化合物を含むイソシアネート成分と混合して発泡硬化させて硬質ポリウレタンフォームを形成する硬質ポリウレタンフォーム用ポリオール組成物であって、発泡剤成分は１，１，１，３，３−ペンタフルオロプロパン（ＨＦＣ−２４５ｆａ）であり、ＨＦＣ−３６５ｍｆｃとジメチルスルホキサイド又はメチラールとジメチルスルホキサイドを含有するポリオール組成物とする。【選択図】　　　なし【特許請求の範囲】
【請求項１】
少なくともポリオール化合物、発泡剤、整泡剤、触媒とを含有し、ポリイソシアネート化合物を含むイソシアネート成分と混合して発泡硬化させて硬質ポリウレタンフォームを形成する硬質ポリウレタンフォーム用ポリオール組成物であって、
前記発泡剤の主成分は、１，１，１，３，３−ペンタフルオロプロパン（ＨＦＣ−２４５ｆａ）であり、ジメチルスルホキサイド及び１，１，１，３，３−ペンタフルオロブタン（ＨＦＣ−３６５ｍｆｃ）を含有し、前記ＨＦＣ−２４５ｆａ／ＨＦＣ−３６５ｍｆｃ≧７０／３０（重量比）であり、（ＨＦＣ−２４５ｆａ＋ＨＦＣ−３６５ｍｆｃ）／ジメチルスルホキサイド＝９０／１０〜６５／３５（重量比）であることを特徴とする硬質ポリウレタンフォーム用ポリオール組成物。
【請求項２】
少なくともポリオール化合物、発泡剤、整泡剤、触媒とを含有し、ポリイソシアネート化合物を含むイソシアネート成分と混合して発泡硬化させて硬質ポリウレタンフォームを形成する硬質ポリウレタンフォーム用ポリオール組成物であって、
前記発泡剤の主成分は、１，１，１，３，３−ペンタフルオロプロパン（ＨＦＣ−２４５ｆａ）であり、ジメチルスルホキサイド及びメチラールを含有し、前記ＨＦＣ−２４５ｆａ／（メチラール＋ジメチルスルホキサイド）＝９０／１０〜６５／３５（重量比）であり、メチラール／ジメチルスルホキサイド≦５０／５０（重量比）であることを特徴とする硬質ポリウレタンフォーム用ポリオール組成物。
【請求項３】
イソシアネート成分とポリオール組成物とを混合して発泡、硬化させて硬質ポリウレタンフォームとする硬質ポリウレタンフォームの製造方法であって、ポリオール組成物として請求項１又は２に記載の硬質ポリウレタンフォーム用ポリオール組成物を使用することを特徴とする硬質ポリウレタンフォームの製造方法。
【発明の詳細な説明】
【０００１】
【発明の属する技術分野】
本発明は、発泡剤成分として、１，１，１，３，３−ペンタフルオロプロパン（ＨＦＣ−２４５ｆａ）を必須成分として含有する硬質ポリウレタンフォームポリオール組成物及び硬質ポリウレタンフォームの製造方法に関する。
【０００２】
【従来の技術】
優れた断熱材である硬質ポリウレタンフォームの発泡剤としては、現在、オゾン層破壊係数の小さな１，１−ジクロロ−１−フルオロエタン（ＨＣＦＣ−１４１ｂ）が使用されている。ＨＣＦＣ−１４１ｂは、オゾン層破壊係数は小さいがゼロではなく、地球環境保護の観点から２００３年末には全廃されることが決定している。
【０００３】
ＨＣＦＣ−１４１ｂに替わる発泡剤としては、現在ｎ−ペンタンもしくはシクロペンタン等の低沸点炭化水素、塩素を含まない低沸点ハロゲン化炭化水素化合物であるＨＦＣ−２４５ｆａないしＨＦＣ−３６５ｍｆｃが検討されている。
【０００４】
【発明が解決しようとする課題】
しかし、ｎ−ペンタンもしくはシクロペンタン等の低沸点炭化水素は、可燃性の高い化合物であり、これらの化合物を発泡剤として含有するポリオール組成物の製造工程、該ポリオール組成物を使用する硬質ポリウレタンフォームの製造工程並びに該硬質ポリウレタンフォームの廃棄物を粉砕処理する廃棄物処理工程などにおいて厳重な火災防止対策が必要であり、従来の硬質ポリウレタンフォームの製造工場等において設備を更新する必要があり、しかも設備費用が大変高額になるという問題を有する。またペンタン類を発泡剤として使用した硬質ポリウレタンフォームの難燃性は従来品のＨＣＦＣ−１４１ｂを発泡剤として使用したものより劣るものとなる。
【０００５】
ＨＦＣ−３６５ｍｆｃは、引火性は日本の消防法の基準によれば確認されていないが、ドイツ規格では−２７℃において引火点が確認されており、これを発泡剤として含有するポリオール組成物は、その組成によっては消防法に定める危険物第４類第１石油類に該当するとされた例もあり、ＨＣＦＣ−１４１ｂを発泡剤としたポリオール組成物と危険物として同等の取扱い、貯蔵ができないという問題を有する。またＨＦＣ−３６５ｍｆｃはポリオール組成物の主成分であるポリオール化合物との相溶性が悪いという問題も有する。
【０００６】
これに対して、ＨＦＣ−２４５ｆａは、引火の危険性はなく、危険物として取扱う必要がない発泡剤であるが、沸点が１５℃であり、常温での蒸気圧が高いものである。そのため、ＨＦＣ−２４５ｆａを発泡剤として使用すると、ポリオール組成物を収容するドラム缶や石油缶等の容器が、特に夏場において膨れるという問題並びに開栓時に発泡剤の気化によりポリオール組成物原液が吹き出したり、発泡剤が揮散してその含有量が減少し、所定密度の発泡体が得られない等の問題を生じる。
【０００７】
本発明の目的は、発泡剤としてＨＦＣ−２４５ｆａを使用しつつ、その蒸気圧を抑制した硬質ポリウレタンフォーム用ポリオール組成物ならびに硬質ポリウレタンフォームの製造方法を提供することにある。
【０００８】
【課題を解決するための手段】
本発明は、少なくともポリオール化合物、発泡剤、整泡剤、触媒とを含有し、ポリイソシアネート化合物を含むイソシアネート成分と混合して発泡硬化させて硬質ポリウレタンフォームを形成する硬質ポリウレタンフォーム用ポリオール組成物であって、
前記発泡剤の主成分は、１，１，１，３，３−ペンタフルオロプロパン（ＨＦＣ−２４５ｆａ）であり、ジメチルスルホキサイド及び１，１，１，３，３−ペンタフルオロブタン（ＨＦＣ−３６５ｍｆｃ）を含有し、前記ＨＦＣ−２４５ｆａ／ＨＦＣ−３６５ｍｆｃ≧７０／３０（重量比）であり、（ＨＦＣ−２４５ｆａ＋ＨＦＣ−３６５ｍｆｃ）／ジメチルスルホキサイド＝９０／１０〜６５／３５（重量比）であることを特徴とする。
【０００９】
発泡剤としてＨＦＣ−２４５ｆａを使用すると共にジメチルスルホキサイドとＨＦＣ−３６５ｍｆｃとを添加することにより、発泡特性や得られる硬質ポリウレタンフォームの物理特性、断熱性等を維持したまま、ＨＦＣ−２４５ｆａの蒸気圧を抑制することができた。
【００１０】
ＨＦＣ−３６５ｍｆｃは沸点が４０．２℃の化合物であり、ＨＦＣ−２４５ｆａとの相溶性がよく、発泡剤としての作用も有し、その蒸気圧を低下させる作用をも有するものである。
【００１１】
ＨＦＣ−２４５ｆａ／ＨＦＣ−３６５ｍｆｃ重量比が７０／３０未満の場合には、ＨＦＣ−３６５ｍｆｃの含有率が高くなる結果、引火点が低下し、ポリオール組成物が危険物第４類のなかでも、引火性の高い石油類に認定される場合が生じる。また（ＨＦＣ−２４５ｆａ＋ＨＦＣ−３６５ｍｆｃ）／ジメチルスルホキサイド重量比が９０／１０を超えると、ジメチルスルホキサイドの比率が少なくなりすぎてその添加効果が十分に発揮されなくなり、該重量比が６５／３５未満になるとジメチルスルホキサイドの比率が多くなりすぎてフォームの物理特性が低下する場合が生じる。
【００１２】
別の本発明は、少なくともポリオール化合物、発泡剤、整泡剤、触媒とを含有し、ポリイソシアネート化合物を含むイソシアネート成分と混合して発泡硬化させて硬質ポリウレタンフォームを形成する硬質ポリウレタンフォーム用ポリオール組成物であって、
前記発泡剤の主成分は、１，１，１，３，３−ペンタフルオロプロパン（ＨＦＣ−２４５ｆａ）であり、ジメチルスルホキサイド及びメチラールを含有し、前記ＨＦＣ−２４５ｆａ／（メチラール＋ジメチルスルホキサイド）＝９０／１０〜６５／３５（重量比）であり、メチラール／ジメチルスルホキサイド≦５０／５０（重量比）であることを特徴とする。
【００１３】
発泡剤としてＨＦＣ−２４５ｆａを使用すると共にジメチルスルホキサイドとメチラールとを添加することにより、発泡特性や得られる硬質ポリウレタンフォームの物理特性、断熱性等を維持したまま、ＨＦＣ−２４５ｆａの蒸気圧を抑制することができた。
【００１４】
メチラールは沸点が４２．５℃の化合物、であり、ＨＦＣ−２４５ｆａとの相溶性がよく、発泡剤としての作用も有し、その蒸気圧を低下させる作用をも有するものである。
【００１５】
ＨＦＣ−２４５ｆａ／（メチラール＋ジメチルスルホキサイド）重量比が６５／３５未満の場合には、（メチラール＋ジメチルスルホキサイド）の含有率が高くなりすぎてフォームの物理特性が低下する場合が生じる。またメチラール／ジメチルスルホキサイド重量比が、５０／５０を超えるとメチラールの比率が多くなりすぎてポリオール組成物が危険物第４類のなかでも、引火性の高い石油類に認定される場合が生じる。
【００１６】
メチラール，ジメチルスルホキサイドは、ＨＦＣ−２４５ｆａないしＨＦＣ−３６５ｍｆｃと予め混合して発泡剤組成物としてポリオール化合物と混合してもよく、個々の成分を別々に添加混合してもよく、結果的にポリオール組成物中に共存すれば、その添加順序、形態は問わない。
【００１７】
ジメチルスルホキサイドは、ＨＦＣ−２４５ｆａ、並びにＨＦＣ−３６５ｍｆｃ又はメチラールとポリオール化合物の双方に対して優れた相溶性を有し、その結果、ジメチルスルホキサイドの使用により発泡剤とポリオール化合物との相溶性が改善され、特に上記の組成範囲とした場合に、フォームの気泡の均一性が向上し、いわゆるセル荒れが改善されると共に面材との接着性も改善される優れた効果が得られる。
【００１８】
別の本発明は、イソシアネート成分とポリオール組成物とを混合して発泡、硬化させて硬質ポリウレタンフォームとする硬質ポリウレタンフォームの製造方法であって、ポリオール組成物として請求項１又は２に記載の硬質ポリウレタンフォーム用ポリオール組成物を使用することを特徴とする。
【００１９】
係る製造方法により、ＨＣＦＣ−１４１ｂを発泡剤として使用した場合と同じ製造装置を、防火対策のための大幅な改造をすることなく使用して硬質ポリウレタンフォームを製造することができる。
【００２０】
【発明の実施の形態】
本発明の硬質ポリウレタン用ポリオール組成物は、発泡剤以外に少なくともポリオール化合物、整泡剤、触媒とを含有する。
ポリオール化合物としては、公知の硬質ポリウレタンフォーム用ポリオール化合物を限定なく使用できる。係るポリオール化合物としては、第３級アミノ基含有ポリオール化合物、脂肪族ポリオール、芳香族ポリオール等が例示される。
【００２１】
第３級アミノ基含有ポリオール化合物は、第１級ないしは第２級アミンを開始剤としてアルキレンオキサイド、具体的にはプロピレンオキサイド（ＰＯ）、エチレンオキサイド（ＥＯ）、スチレンオキサイド（ＳＯ）、テトラヒドロフラン等の１種以上を開環付加重合させて得られる多官能性のポリオール化合物である。
【００２２】
第３級アミノ基含有ポリオール化合物の開始剤である第１級ないしは第２級アミン開始剤としては、アンモニア、メチルアミン、エチルアミン等の脂肪族第１級ないし第２級モノアミン類、エチレンジアミン、ヘキサメチレンジアミン、Ｎ，Ｎ’−ジメチルエチレンジアミン等の脂肪族第１級ないし第２級ポリアミン類、アニリン、ジフェニルアミン、トルエンジアミン、ジフェニルメタンジアミン、Ｎ−メチルアニリン等の芳香族第１級ないし第２級モノないしポリアミン類、モノエタノールアミン、ジエタノールアミン等のアルカノールアミン類が例示される。
【００２３】
脂肪族ポリオールは、ポリオール開始剤として脂肪族ないし脂環族多官能性活性水素化合物にアルキレンオキサイド、具体的にはプロピレンオキサイド（ＰＯ）、エチレンオキサイド（ＥＯ）、スチレンオキサイド（ＳＯ）、テトラヒドロフラン等の環状エーテルの１種以上を開環付加重合させて得られる多官能性のオリゴマーである。
【００２４】
脂肪族ポリオールのポリオール開始剤としては、エチレングリコール、プロピレングリコール、１，４−ブタンジオール、１，３−ブタンジオール、１，６−ヘキサンジオール、ネオペンチルグリコール等のグリコール類、トリメチロールプロパン、グリセリン等のトリオール類、ペンタエリスリトール等の４官能アルコール類、ソルビトール、シュークロース等の多価アルコール類、水等が例示される。
【００２５】
芳香族ポリオールは分子内に芳香環を有する多官能性の活性水素化合物に上述のアルキレンオキサイドを付加する方法により得られるポリオール化合物、芳香族ポリカルボン酸と多価アルコールのエステルであるポリオール化合物等が例示される。
【００２６】
多官能性の活性水素化合物に上述のアルキレンオキサイドを付加して得られるポリオール化合物としては、ヒドロキノン、ビスフェノールＡ等にＰＯ，ＥＯ，ＳＯの少なくとも１種を開環付加した化合物が具体的に例示される。
【００２７】
芳香族ポリカルボン酸と多価アルコールのエステルとしては、テレフタル酸、フタル酸、イソフタル酸等とエチレングリコール、ジエチレングリコール等との水酸基末端のエステルポリオールが具体的に例示される。
【００２８】
上記のポリオール化合物は、水酸基価が２００〜６００ｍｇＫＯＨ／ｇであることが好ましい。これらのポリオール化合物の中でも、第３級アミノ基含有ポリオール化合物、脂肪族ポリオールを使用すると、ポリオール組成物の粘度を低下させる効果が得られる。
【００２９】
本発明の硬質ポリウレタンフォーム用ポリオール組成物に使用する触媒としては、硬質ポリウレタンフォーム用の公知の触媒は限定なく使用可能である。具体的には、トリエチレンジアミン、Ｎ−メチルモルホリン、Ｎ，Ｎ，Ｎ’，Ｎ’−テトラメチルエチレンジアミン、Ｎ，Ｎ，Ｎ’，Ｎ’−テトラメチルヘキサメチレンジアミン、ＤＢＵ等の第３級アミン類、ジブチル錫ジラウレート、ジブチル錫ジアセテート、オクチル酸錫等の金属系触媒がウレタン化反応触媒として例示される。
【００３０】
発泡剤として、少量の水を使用して得られる硬質ポリウレタンフォームの特性を改善することは、好ましい態様である。
【００３１】
ポリウレタン分子の構造において難燃性向上に寄与するイソシアヌレート結合を形成する触媒の使用も好ましく、例えば酢酸カリウム、オクチル酸カリウムが例示できる。上述の第３級アミン触媒の中にもイソシアヌレート環形成反応をも促進するものがある。イソシアヌレート結合生成を促進する触媒とウレタン結合生成を促進する触媒を併用してもかまわない。
【００３２】
整泡剤としては、硬質ポリウレタンフォーム用の公知の整泡剤が限定なく使用可能である。整泡剤としては、通常ポリジメチルシロキサン並びにポリジメチルシロキサンとポリアルキレンオキサイドのグラフト共重合体もしくはブロック共重合体が使用される。ポリアルキレンオキサイドとしては、平均分子量が５０００〜８０００のポリエチレンオキサイド、ポリプロピレンオキサイド、エチレンオキサイドとプロピレンオキサイドのランダム共重合体ないしブロック共重合体が使用される。
【００３３】
本発明の硬質ポリウレタンフォーム用ポリオール組成物には、当業者に周知の難燃剤、着色剤、酸化防止剤等が使用可能である。
【００３４】
難燃剤としては、ハロゲン含有化合物、有機リン酸エステル類、三酸化アンチモン、水酸化アルミニウム等の金属化合物が例示される。
【００３５】
これらの難燃剤は、例えば有機リン酸エステルは過剰に添加すると得られる硬質ポリウレタンフォームの物理的特性が低下することが有り、また三酸化アンチモン等の金属化合物粉末を過剰に添加するとフォームの発泡挙動に影響が表れるなどの問題を生じる場合が有り、その添加量はかかる問題を生じない範囲に制限される。
【００３６】
本発明の硬質ポリウレタンフォームには、必要に応じて可塑剤を使用することが好適である。かかる可塑剤も難燃性に寄与するものであることが好ましく、リン酸のハロゲン化アルキルエステル、アルキルリン酸エステルやアリールリン酸エステル、ホスホン酸エステル等が使用可能であり、具体的にはトリス（２−クロロエチル）ホスフェート（ＣＬＰ、大八化学製）、トリス（β−クロロプロピル）ホスフェート（ＴＭＣＰＰ、大八化学製）、トリブトキシエチルホスフェート（ＴＢＸＰ，大八化学製）、トリブチルホスフェート、トリエチルホスフェート、クレジルフェニルホスフェート、ジメチルメチルホスホネート等が例示でき、これらの１種以上が使用可能である。可塑剤の添加量はポリオール成分１００重量部に対して５〜３０重量部であることが好ましい。この範囲を越えると可塑化効果が十分に得られなかったり、フォームの物理特性が低下するなどの問題が生じる場合が発生する。
【００３７】
ポリオール組成物と混合、反応させて硬質ポリウレタンフォームを形成するポリイソシアネート化合物としては、取扱の容易性、反応の速さ、得られる硬質ポリウレタンフォームの物理特性が優れていること、低コストであることなどから、液状ＭＤＩを使用する。液状ＭＤＩとしては、クルード（粗製）ＭＤＩ（ｃ−ＭＤＩ）（４４Ｖ−１０，４４Ｖ−２０等（住友バイエルウレタン社製））、ウレトンイミン含有ＭＤＩ（ミリオネートＭＴＬ；日本ポリウレタン工業製）等が使用される。これらのポリイソシアネート化合物のなかでも、形成される硬質ポリウレタンフォームの機械的強度などの物理的特性が優れており、しかも低価格であるといる点で、クルード（粗製）ＭＤＩの使用が特に好ましい。
【００３８】
液状ＭＤＩに加えて、他のポリイソシアネート化合物を併用してもよい。かかるポリイソシアネート化合物としては、ポリウレタンの技術分野において周知のジないしポリイソシアネート化合物は限定なく使用可能である。
【００３９】
本発明の硬質ポリウレタンフォーム用ポリオール組成物は、スラブストックフォーム、サンドイッチパネル等の連続生産される硬質ポリウレタンフォーム、射出成形される硬質ポリウレタンフォームサンドイッチパネル、スプレーフォームなどの製造に使用可能である。
【００４０】
【実施例】
以下、本発明の構成と効果を具体的に示す実施例等について説明する。
ポリオール組成物は、使用した発泡剤組成物の組成を変更した以外は、同じ組成のものを使用した。発泡剤組成物以外の成分と配合比率は以下の通りである。
【表１】
2004107439.tif 000002
上記組成物のポリオール化合物１００重量部に対する発泡剤組成物の添加量（重量部）は、表２〜４に記載した。発泡剤組成物の添加量は、フリー発泡時の硬質ポリウレタンフォームの密度が２５ｋｇ／ｍ３　となるように調整した。
【００４１】
硬質ポリウレタンフォームは、常法により作製した。即ち表１に記載の組成において、イソシアネート成分を除く成分と発泡剤組成物を混合撹拌してポリオール組成物を調整し、２０℃に温度調整し、次いで２０℃に温度調整したポリオール成分とＮＣＯ／ＯＨ当量比が１．７０となる比率で混合撹拌し、発泡硬化させて硬質ポリウレタンフォームを得た。
【００４２】
発泡剤組成物としては、表２〜表４に示した組成にて予め混合した組成物を使用した。
【００４３】
＜評価＞
（絶対蒸気圧）
所定配合比率にて調整したポリオール組成物原液を１００ｍｌ容量のＳＵＳ製容器に５０ｇ仕込み、容器を完全に密閉状態にして液体窒素により凍結脱気後、４０℃の恒温槽に静置し、蒸気圧（絶対圧）Ｐを測定した。減圧率は以下の式により計算した。Ｐ０　は、発泡剤が２４５ｆａのみ（比較例２）の蒸気圧である。
減圧率（％）＝１００（Ｐ０　−Ｐ）／Ｐ０
（圧縮強度）
容器中にて自由発泡させたフォームから５０ｍｍ×５０ｍｍ×５０ｍｍの立方体を切り出し、ＪＩＳ−Ａ−９５１１（発泡プラスチック保温材）に準拠して測定した。
（寸法安定性）
容器中にて自由発泡させたフォームから１００ｍｍ×１００ｍｍ×１００ｍｍの立方体を切り出し、−３０℃の雰囲気下に２４時間放置して寸法変化量を測定した。
（接着性）
クラフト紙面材の上に自由発泡させたフォームを作成し、フォームと接着している面材を裏面から幅５ｃｍの切欠きを入れ端部を引き剥がし、バネ秤を使用して引っ張り、接着強度を測定した。
（気泡安定性）
容器中にて自由発泡させたフォームを目視にて観察した。評価結果を以下の基準により表示した。
○：セルが均一で細かく、ＨＣＦＣ−１４１ｂ発泡品と同等である。
△：セル荒れがあり、ＨＣＦＣ−１４１ｂ発泡品よりやや劣る。
×：セル荒れがひどく、発泡不良である。
【００４４】
＜評価結果＞
評価結果は、表２〜表４の下段に示した。表２に示した発泡剤組成物は、ＨＦＣ−２４５ｆａとジメチルスルホキサイドとを予め混合した組成物であり、表２に示した発泡剤組成物は、ＨＦＣ−２４５ｆａ、ＨＦＣ−３６５ｍｆｃ及びジメチルスルホキサイドの３成分、表４に示した発泡剤組成物は、ＨＦＣ−２４５ｆａ、メチラール及びジメチルスルホキサイドを予め混合した組成物である。これらの結果から、本発明の発泡剤組成物とすることにより、発泡剤の蒸気圧が大きく低下し、従来のＨＣＦＣ−１４１ｂを使用したポリオール組成物と同等の取扱いが可能になると共に、面材との接着性、気泡安定性も改善されたものとなった。ただし、ＨＣＦＣ−１４１ｂを発泡剤として使用したフォームの寸法安定性は−１５％であるので、（ＨＦＣ−２４５ｆａ＋ＨＦＣ−３６５ｍｆｃ）／ジメチルスルホキサイドが６５／３５（重量比）未満（ジメチルスルホキサイドが多すぎる）、ＨＦＣ−２４５ｆａ／（メチラール＋ジメチルスルホキサイド）が６５／３５（重量比）未満（メチラール＋ジメチルスルホキサイドが多すぎる）場合には、いずれもＨＣＦＣ−１４１ｂを発泡剤として使用したフォームより寸法安定性が低下している。
【００４５】
【表２】
2004107439.tif 000003
【表３】
2004107439.tif 000004
【表４】
2004107439.tif 000005